СМАЗКА ДЛЯ КОМПОЗИЦИЙ ПОРОШКОВОЙ МЕТАЛЛУРГИИ

1. Композиция для порошковой металлургии на основе железа, содержащая железный порошок или порошок на основе железа, и частицы композитной смазки, причем упомянутые частицы композитной смазки содержат сердцевину с 10-60% по весу, по меньшей мере, одного первичного амида жирной кислоты, имеющего больше чем 18 и не больше чем 24 атома углерода, и 40-90% по весу, по меньшей мере, одного бис-амида жирной кислоты, причем упомянутые смазочные частицы также содержат наночастицы, по меньшей мере, одного оксида металла сцепленного с сердцевиной.
2. Композиция по п.1, причем сердцевина содержит 10-40% по весу, по меньшей мере, одного первичного амида жирной кислоты, и 60-90% по весу, по меньшей мере, одного бис-амида жирной кислоты.
3. Композиция по п.1, причем сердцевина содержит 10-30% по весу, по меньшей мере, одного первичного амида жирной кислоты и 70-90% по весу, по меньшей мере, одного бис-амида жирной кислоты.
4. Композиция по любому из пп.1-3, причем, по меньшей мере, один бис-амид жирной кислоты выбран из группы, состоящей из метилена бисолеамида, метилен бис-стереамида, этилен бис-олеамида, гексилен бис-стереамида и этилен бис-стереамида.
2
2
3
2
2
2
5. Композиция по п.1, причем наночастицы, по меньшей мере, одного оксида металла выбираются из группы, состоящей из TiO, AlO, SnO, SiO, CeO и оксида титана индия.
6. Композиция по п.1, причем концентрация металлического оксида в композитной смазке составляет 0,001-10%, предпочтительно 0,01-5%, более предпочтительно 0,01-2% по весу.
7. Композиция по п.1, причем наночастицы имеют первичный размер меньше чем 500 нм, предпочтительно меньше чем 200 нм.
8. Композиция по п.1, причем частицы композитной смазки присутствуют в композиции в концентрации между 0,01-2% предпочтительно между 0,4-0,7% по весу композиции.
9. Частица порошковой композитной смазки, содержащая сердцевину с 10-60% по весу, по меньшей мере, одного первичного амида жирной кислоты, имеющего больше чем 18 и не больше чем 24 атома углерода, и с 40-90% по весу, по меньшей мере, одного бис-амида жирной кислоты, причем упомянутая смазочная частица также содержит наночастицы, по меньшей мере, одного оксида металла сцепленного с сердцевиной.
10. Способ получения частиц композитной смазки, содержащий:
смешивание 10-60% по весу, по меньшей мере, одного первичного амида жирной кислоты, имеющего больше чем 18 и не больше чем 24 атома углерода, и 40-90% по весу, по меньшей мере, одного бис-амида жирной кислоты;
плавление смеси;
измельчение шихты, чтобы сформировать сердцевины частиц композитной смазки; и
сцепление наночастиц, по меньшей мере, с одним оксидом металла на сердцевинах.